(57)【要約】本発明は、リードフレーム１０上に取り付けられている発光ダイオードチップ（１）を有する、表面に取り付け可能な放射線放出構造素子に関し、この場合成形材料は、リードフレーム（１０）および発光ダイオードチップ（１）を包囲している。
2004534405.tif 000002
【特許請求の範囲】
【請求項１】
表面に取り付け可能な放射線放出構造素子において、
放射線放出チップ（１）がリードフレーム（１０）上に取り付けられており、
構造素子が構造素子の主要照射方向（７）に対して第１の所定の角度で配置されている取付け面（６）を有するように形成されている成形材料により、リードフレーム（１０）および放射線放出チップ（１）が包囲されており、
リードフレーム（１０）が成形材料から案内されかつ取付け面（６）に対して第２の所定の角度で配置されている接続面を有するリードフレーム接続部（１１、１２）を有することを特徴とする、表面に取り付け可能な放射線放出構造素子。
【請求項２】
リードフレーム接続部（１１、１２）が取付け面（６）から見て側方へ成形材料から案内されている、請求項１記載の構造素子。
【請求項３】
第１の所定の角度が０゜であるかまたは０゜〜２０゜の間にある、請求項１または２記載の構造素子。
【請求項４】
第２の所定の角度が９０゜であるかまたは７０゜〜９０゜の間にある、請求項１から３までのいずれか１項に記載の構造素子。
【請求項５】
第１の所定の角度が９０゜であるかまたは７０゜〜９０゜の間にある、請求項１または２記載の構造素子。
【請求項６】
第２の所定の角度が０゜であるかまたは０゜〜２０゜の間にある、請求項１から３までのいずれか１項または請求項５に記載の構造素子。
【請求項７】
リードフレーム接続部（１１、１２）が取付け面（６）によって確定された取付け平面（１３）に到るまで延在しているかまたは取付け平面（１３）の付近に延在している、請求項１から６までのいずれか１項に記載の構造素子。
【請求項８】
リードフレーム（１０）が平らに形成されている、請求項１から７までのいずれか１項に記載の構造素子。
【請求項９】
リードフレーム（１０）が成形材料によって包囲された範囲内で開口部または側方の切欠部（５）を有する、請求項１から８までのいずれか１項に記載の構造素子。
【請求項１０】
成形材料が取付け面（６）と平行の被覆面（１４）を有する、請求項１から９までのいずれか１項に記載の構造素子。
【請求項１１】
成形材料が放射線放出チップ（１）から見て主要照射方向（７）に湾曲した面（１５）を有する、請求項１から１０までのいずれか１項に記載の構造素子。
【請求項１２】
湾曲した面（１５）が部分円筒状、部分球面状または部分非球面状の面である、請求項１１記載の構造素子。
【請求項１３】
放射線放出チップ（１）がＧａＮ、ＩｎＧａＮ、ＡｌＧａＮ、ＩｎＡｌＧａＮ、ＺｎＳ、ＺｎＳｅ、ＣｄＺｎＳまたはＣｄＺｎＳｅを含有する、請求項１から１２までのいずれか１項に記載の構造素子。
【請求項１４】
放射線放出チップ（１）が可視光線または赤外線もしくは紫外線を放出する、請求項１から１３までのいずれか１項に記載の構造素子。
【請求項１５】
成形材料が放射線透過性プラスチック成形物である、請求項１から１４までのいずれか１項に記載の構造素子。
【請求項１６】
成形材料が樹脂を基礎としている、請求項１から１５までのいずれか１項に記載の構造素子。
【請求項１７】
成形材料中に変換剤（４）が分布している、請求項１から１６までのいずれか１項に記載の構造素子。
【請求項１８】
成形材料が本質的に前反応されたエポキシ樹脂、殊にエポキシノボラックまたはエポキシクレゾールノボラックからなる、請求項１から１７までのいずれか１項に記載の構造素子。
【請求項１９】
エポキシ樹脂がフェノール硬化剤および／または無水物硬化剤と前反応されている、請求項１８記載の構造素子。
【請求項２０】
変換剤（４）が有機発光物質もしくは無機発光物質またはこれらの混合物を含有する、請求項１７から１９までのいずれか１項に記載の構造素子。
【請求項２１】
発光物質が発光物質金属中心Ｍを
一般式Ａ３Ｂ５Ｘ１２を基礎とするホスト格子中かまたは
硫化物、オキシ硫化物、ホウ酸塩、アルミン酸塩または金属キレート錯体のホスト格子中に含有する、請求項２０記載の構造素子。
【請求項２２】
発光物質がＹＡＧ：Ｃｅ、ＴＡＧ：Ｃｅ、ＴｂＹＡＧ：Ｃｅ、ＧｄＹＡＧ：Ｃｅ、ＧｄＴｂＹＡＧ：Ｃｅまたはこれらから形成される混合物である、請求項２１記載の構造素子。
【請求項２３】
成形材料が付着助剤を含有する、請求項１から２２までのいずれか１項に記載の構造素子。
【請求項２４】
付着助剤が３−グリシドオキシプロピルトリメトキシシランまたはトリアルコキシシランを基礎とする他の誘導体である、請求項２３記載の構造素子。
【請求項２５】
成形材料が変換剤（４）の表面の改質のために表面改質剤を含有する、請求項１７から２４までのいずれか１項に記載の構造素子。
【請求項２６】
表面改質剤がジエチレングリコールモノメチルエーテルである、請求項２５記載の構造素子。
【請求項２７】
成形材料が離型剤または分離剤を含有する、請求項１から２６までのいずれか１項に記載の構造素子。
【請求項２８】
離型剤がワックスを基礎とする離型剤または長鎖状カルボン酸、殊にステアリン酸塩を有する金属石鹸である、請求項２７記載の構造素子。
【請求項２９】
成形材料が無機充填剤、例えばＴｉＯ２、ＺｒＯ２、α−Ａｌ２Ｏ３または別の金属酸化物を含有し、この無機充填剤によって成形材料の屈折率が上昇される、請求項１から２８までのいずれか１項に記載の構造素子。
【請求項３０】
成形材料がガラス粒子を含有する、請求項１から２９までのいずれか１項に記載の構造素子。
【請求項３１】
ガラス粒子の平均粒径が１００μｍ未満、特に５０μｍ未満である、請求項３０記載の構造素子。
【請求項３２】
成形材料に対するガラス粒子の含量が０質量％〜９０質量％の間、有利に１０質量％〜５０質量％の間にある、請求項３１記載の構造素子。
【請求項３３】
混和される成形材料が次の成分：
ａ）プラスチック成形物６０％以上
ｂ）変換剤０％以上および４０％以下、特に１０％を上廻り２５％以下
ｃ）付着助剤０％以上および３％以下
ｄ）離型剤０％以上および２％以下
ｅ）表面改質剤０％以上および５％以下
ｆ）酸化安定剤０％以上および５％以下（例えば、ホスファイトを基礎とするかまたは立体障害フェノールを基礎とする）
ｇ）ＵＶ光安定剤０％以上および２％以下
ｈ）ガラス粒子０％以上および９０％以下を含有する、請求項１から３２までのいずれか１項に記載の構造素子。
【請求項３４】
混色光もしくは白色光または赤外線および／または紫外線を発生させる、請求項１７から３３までのいずれか１項に記載の構造素子。
【請求項３５】
リードフレーム（１０）上に取り付けられた放射線放出チップ（１）を有する、表面に取り付け可能な放射線放出構造素子の製造法において、次の処理工程：
放射線放出チップ（１）をリードフレーム（１０）上に取り付ける工程、
成形材料を硬化剤と前反応された樹脂粉末および場合によっては他の充填剤から製造する工程、
リードフレーム（１０）および放射線放出チップ（１）を成形材料で包囲する工程を有することを特徴とする、表面に取り付け可能な放射線放出構造素子の製造法。
【請求項３６】
請求項１から３４までのいずれか１項に記載の構造素子の製造法において、次の処理工程：
成形材料を硬化剤と前反応された樹脂粉末および場合によっては他の充填剤から製造する工程、
リードフレーム（１０）およびその上に取り付けられた放射線放出チップ（１）を成形材料で包囲する工程を有することを特徴する、請求項１から３４までのいずれか１項に記載の構造素子の製造法。
【請求項３７】
成形材料を次の処理工程：
硬化剤と前反応された樹脂粉末を変換剤および場合によっては他の充填剤と混合する工程および
混合物を混和して均質の粉末混合物に変える工程で製造する、請求項３５または３６記載の方法。
【請求項３８】
成形材料がプラスチック成形物である、請求項３７記載の方法。
【請求項３９】
放射線放出チップ（１）を光の出射側が成形材料によって包囲されているように被覆する、請求項３５から３７までのいずれか１項に記載の方法。
【請求項４０】
前反応された樹脂粉末がエポキシノボラックまたはエポキシクレゾールノボラックからなる、請求項３５から３９までのいずれか１項に記載の方法。
【請求項４１】
エポキシ樹脂をフェノール硬化剤および／または無水物硬化剤と前反応させる、請求項４０記載の方法。
【請求項４２】
変換剤（４）が一般式Ａ３Ｂ５Ｘ１２を基礎とするホスト格子中または硫化物、オキシ硫化物、ホウ酸塩、アルミン酸塩または金属キレート錯体のホスト格子中に発光物質金属中心Ｍを有する少なくとも１つの無機発光物質を含有する発光物質顔料粉末である、請求項３７から４１までのいずれか１項に記載の方法。
【請求項４３】
発光物質がＹＡＧ：Ｃｅ、ＴＡＧ：Ｃｅ、ＴｂＹＡＧ：Ｃｅ、ＧｄＹＡＧ：Ｃｅ、ＧｄＴｂＹＡＧ：Ｃｅまたはこれらから形成される混合物である、請求項４２記載の方法。
【請求項４４】
発光物質顔料粉末を樹脂粉末との混和前に前乾燥させる、請求項４２または４３記載の方法。
【請求項４５】
最初に樹脂をロッド形またはペレット形で存在させ、この樹脂を粉砕して樹脂粉末に変える、請求項３５から４４までのいずれか１項に記載の方法。
【請求項４６】
最初に樹脂をロッド形またはペレット形で存在させ、この樹脂を変換剤との混和前に粉砕して樹脂粉末に変える、請求項３７から４４までのいずれか１項に記載の方法。
【請求項４７】
樹脂粉末または樹脂および変換剤（４）および場合によっては他の充填剤を最初に荒く混合することにより混和し、次にこの混合物をミル、例えばボールミル中で粉砕し、それによって極めて微細な均質の粉末を取得する、請求項３７から４６までのいずれか１項に記載の方法。
【請求項４８】
樹脂または樹脂粉末を変換剤（４）および場合によっては他の充填剤との混合前にミル、例えばコヒーミル中で粉砕する、請求項３５記載の方法。
【請求項４９】
変換剤（４）に付着助剤を添加する、請求項３７から４８までのいずれか１項に記載の方法。
【請求項５０】
樹脂粉末に付着助剤を添加する、請求項３７から４８までのいずれか１項に記載の方法。
【請求項５１】
変換剤（４）に付着助剤を液体の形で添加する、請求項４９記載の方法。
【請求項５２】
付着助剤がグリシドオキシプロピルトリメトキシシランであるかまたはトリアルコキシシランを基礎とする他の誘導体を含有する、請求項４９から５１までのいずれか１項に記載の方法。
【請求項５３】
変換剤（４）に変換剤の表面の湿潤可能性を改善させる湿潤剤を添加する、請求項３７から５２までのいずれか１項に記載の方法。
【請求項５４】
変換剤の表面を改質させるために、変換剤の表面の湿潤可能性を改善させる、カルボン酸基、カルボン酸エステル基、エーテル基およびアルコール基を有するモノ官能性極性剤およびポリ官能性極性剤を添加する、請求項３７から５３までのいずれか１項に記載の方法。
【請求項５５】
樹脂粉末に、有利に変換剤（４）との混和前に離型剤または分離剤を添加する、請求項３５から５４までのいずれか１項に記載の方法。
【請求項５６】
離型剤がワックスを基礎とする固体の離型剤または長鎖状カルボン酸、殊にステアリン酸塩を有する金属石鹸である、請求項３５記載の方法。
【請求項５７】
無機充填剤を添加し、この無機充填剤によってプラスチック成形物の屈折率を上昇させる、請求項３５から５６までのいずれか１項に記載の方法。
【請求項５８】
ＴｉＯ２、ＺｒＯ２もしくはα−Ａｌ２Ｏ３または別の金属酸化物からの充填剤を添加する、請求項５７記載の方法。
【請求項５９】
成形材料に充填剤としてガラス粒子を添加する、請求項３５から５８までのいずれか１項に記載の方法。
【請求項６０】
ガラス粒子の平均粒径が１００μｍ未満、有利に５０μｍ未満である、請求項５９記載の方法。
【請求項６１】
成形材料に対するガラス粒子の含量が０質量％〜９０質量％の間、有利に１０質量％〜５０質量％の間にある、請求項５９または６０記載の方法。
【請求項６２】
酸化安定剤を添加する、請求項３５から６１までのいずれか１項に記載の方法。
【請求項６３】
ホスファイトを基礎とするかまたは立体障害フェノールを基礎とする酸化安定剤を製出する、請求項６２記載の方法。
【請求項６４】
ＵＶ光安定剤を添加する、請求項３５から６３までのいずれか１項に記載の方法。
【請求項６５】
成形材料が次の成分：
ａ）樹脂粉末６０％以上
ｂ）変換剤０％以上および４０％以下、特に１０％を上廻り２５％以下
ｃ）付着助剤０％以上および３％以下
ｄ）離型剤０％以上および２％以下
ｅ）表面改質剤０％以上および５％以下
ｆ）酸化安定剤０％以上および５％以下
ｇ）ＵＶ光安定剤０％以上および２％以下
ｈ）ガラス粒子０％以上および８０％以下を含有する、請求項３５から６４までのいずれか１項に記載の方法。
【請求項６６】
リードフレーム（１０）を射出成形またはプラスチック射出成形で変形する、請求項３５から６５までのいずれか１項に記載の方法。
【請求項６７】
放射線放出チップ（１）をリードフレーム（１０）上に取り付け、
放射線放出チップ（１）およびリードフレーム（１０）の部分領域を射出成形金型中に導入し、成形材料を流動化し、射出成形金型中に噴射する、請求項６６記載の方法。
【請求項６８】
リードフレーム（１０）を再噴射前に予熱する、請求項６６または６７記載の方法。
【請求項６９】
多数のリードフレームおよびその上にそれぞれ取り付けられた放射線放出チップを関連する覆いによって再変形し、次に個々の構造素子に分割する、請求項３５から６８までのいずれか１項に記載の方法。
【請求項７０】
関連する覆いを破断、鋸引き、レーザー分離法によってかまたは水噴流を用いて切り分ける、請求項６９記載の方法。
【発明の詳細な説明】
【技術分野】
【０００１】
本発明は、表面に取り付け可能な放射線放出構造素子およびその製造法に関する。
【０００２】
ドイツ連邦共和国特許出願公開第３８０４２９３号明細書の記載から、半導体ＬＥＤを基礎とする白色光源は、公知である。このドイツ連邦共和国特許出願公開明細書中には、エレクトロルミネセンスを有する装置またはレーザーダイオードが記載されており、この場合ダイオードから放射される放出スペクトルは、燐光性の光変換する有機染料が添加された、プラスチックからなる素子によりさらに大きな波長に向かってシフトする。それによって、この装置から放出される光は、発光ダイオードから放出される光とは別の色を有する。プラスチック中に添加された染料に依存して、同一の発光ダイオード型を用いて異なる色を発光する発光ダイオード装置を製造することができる。
【０００３】
ＷＯ９８／１２７５７には、発光物質、殊に燐光体の群からの発光物質顔料を有する発光物質顔料粉末が添加されている透明なエポキシ樹脂を基礎とする、紫外光、青色光または緑色光を放出する物体を有するエレクトロルミネセンス構造素子のための波長を変換する注型材料が記載されている。好ましい実施例として、４２０ｎｍ〜４６０ｎｍの放出最大を有するＧａＡｌＮを基礎とする、放射線放出半導体ＬＥＤが発光物質と一緒に使用される白色光源が記載されており、この場合この発光物質は、半導体から放出される青色ビームが補色主波長領域、殊に青色および黄色の波長領域で変換されるかまたは加法混色の三原色、例えば青、緑および赤に変換される程度に選択されている。この場合、黄色光または緑色光および赤色光は、発光物質によって発生される。この場合、このように発生された白色光の色調（ＣＩＥ色度図の配色）は、発光物質を混合物および濃度に関連して適当に選択することによって変動させることができる。
【０００４】
同様に、ＷＯ９８／５４９２９には、担体の凹所中に配置されているＵＶ／青色ＬＥＤを備えた、可視光を放出する半導体構造素子が開示されており、この場合この凹所の表面は、光反射層を有し、ＬＥＤを光出射側で包囲する透明材料で充填されている。光結合を改善するために、透明材料は、ＬＥＤの光活性領域の屈折率よりも低い屈折率を有する。
【０００５】
この予め公知の構造形式の場合、最初に予め包囲された構造部材は、予め形成されたリードフレーム（Liedframe）を構造部材のケーシングを形成する適当なプラスチック材料を用いて再噴射することによって製造される。この構造部材は、上面に凹所を有し、この凹所内には、対向する２つの側からリードフレーム接続部が導入されており、その片方の側には、半導体ＬＥＤが接着されており、かつ電気接触されている。更に、この凹所中には、発光物質が添加された注型材料、一般に透明なエポキシ樹脂が充填されている。
【０００６】
この公知の構造形式の利点は、プラスチックケーシングによって形成された側壁を傾斜して置いた反射板として形成させることができることにより、正確に方向を定めた照射を達成しうることにある。しかし、このように方向を定めた照射が必ずしも必要でないかまたは別の方法で達成可能である使用の場合には、製造法は、比較的費用がかかり、多工程である。それというのも、ケーシングプラスチックおよび注型材料は、２つの湖となる材料から形成され、別々の処理工程で形成されなければならないからである。その上、常に注型材料とケーシングプラスチックとの間の十分で温度安定性の付着力の問題を解決しなければならないからである。実際に、これは殊に高い光出力を使用する場合に常に再び問題を生じる。
【０００７】
発光ダイオードのための多数の有用な使用分野において、例えば自動車のアーマチュア分野における表示素子、航空機および自動車における照明ならびにフルカラーに適合したＬＥＤディスプレイの場合に、発光ダイオード装置による要求がこれまで以上に起こり、この場合には、混色光、殊に白色光を発生させることができる。この場合には、発生された光の色に関連して、色空間のできるだけ大きな範囲を覆うはずである。しばしば、正確に予め定められた配色および正確に予め定められた色飽和を有する光を放出する照明素子および表示素子が必要とされる。
【０００８】
本発明は、改善された放射線放出する表面取付け可能な構造素子ならびにその製造法を記載するという課題を基礎とする。
【０００９】
この課題は、請求項１記載の構造素子または請求項３５記載の方法によって解決される。本発明の好ましい他の実施態様は、従属請求項の対象である。
【００１０】
それに応じて、本発明には、リードフレーム上に取り付けられた放射線放出チップを備えた、表面に取り付け可能な放射線放出構造素子が記載されており、この場合リードフレームおよび放射線放出チップは、成形材料で包囲されており、この成形材料は、構造素子が構造素子の主要照射方向に対して第１の所定の角度で配置されている取付け面を有するように形成されている。リードフレームは、成形材料から案内されかつ取付け面に対して第２の所定の角度で配置されている接続面を有するリードフレーム接続部を有している。
【００１１】
放射線放出チップは、発光ダイオードチップ、例えば半導体ＬＥＤまたは半導体レーザーであることができる。有利に、このチップは、電磁線を紫外スペクトル領域または青色スペクトル領域内で放出する。
【００１２】
本発明の好ましい実施態様の場合、主要放出方向と取付け面は、平衡に配置されており、したがって第１の角度は、０゜である。構造素子は、所謂側方輻射器として形成されており、この側方輻射器は、主に取り付け面に対して平行に放出するかまたは組み込まれた状態で担体板、例えば構造素子が固定されているボードに対して放出する。このような放出特性は、殊に照明すべきディスプレイ、例えばＬＣＤ表示装置中への側方での光結合にとって好ましく、極めて平らな構造形式を可能にする。この場合、リードフレームは、有利にリードフレーム接続部の接続面が取り付け面に対して垂直に立っているかまたは取付け面に対してほぼ垂直の角度で配置され、したがって第２の所定の角度が９０゜であるかまたは例えば７０゜と９０゜との間にある程度に配置されている。更に、第１の所定の角度は、例えば０゜と２０゜との間にあり、したがって構造素子は、側方に発光するが、しかし、この場合には、主要放出方向は、取付け面に対して平行の方向に向いていない。
【００１３】
選択的に、主要放出方向は、取付け面に対して垂直に配置されていてもよく、したがって第１の所定の角度は、９０゜である。７０゜〜９０゜の第１の所定の角度を有する類似の配置も同様に可能である。この場合には、第２の所定の角度０゜〜２０゜を有する、リードフレームの接続面と取付け面との平行な配置またはほぼ平行な配置は、好ましい。勿論、記載された角度の範囲は、本発明の減縮を表わすものではない。
【００１４】
更に、リードフレーム上に施こされた放射線放出チップおよび成形材料での覆いを有する構造素子の利点は、構造形状が極めて小型であり、ならびに同時に良好な熱導出の際に構造素子に必要とされる場所が極めて小さいことである。それによって、このような構造部材を用いた場合には、多数のこのような構造素子を有する極めて緊密に梱包されたモジュールを実現させることができる。
【００１５】
好ましくは、成形材料は、樹脂を基礎にして、殊に前反応された樹脂から形成されている。特に好ましくは、成形材料は、放射線透過性のプラスチック圧縮材料と変換剤と混合しかつ混和することによって製造される。
【００１６】
１つの好ましい実施態様の場合、側方へ外に案内されているリードフレーム接続部は、取付け面積によって確定される取付け平面に到るまで延在しているかまたはこの取付け平面付近にまで延在している。それによって、相応する導体路構造を有する担体板が同時に構造素子の電力供給に使用されうることが達成される。この場合、リードフレーム接続部は、取付け面から若干離れて終結している。担体板上、例えばロウ付け接触面上の接続部は、一般に若干先が丸くなっている形状に形成されており、こうしてリードフレーム接続部と担体板との間の距離が調整される。
【００１７】
有利にリードフレームは、全体的に平坦に形成されている。それによって、製造が簡易化される。それというのも、付加的な湾曲部は、形成される必要がないからである。その上、このような湾曲部によって生じうる機械的応力は、回避される。更に、平坦なリードフレームは、放射線放出チップを施こすための正確に定義された平らな取付けプラットフォームである。これは、自動装備および前記チップとの接触を簡易化する。殊にこのために使用される光学的認識系および制御系は、例えば予め湾曲されたリードフレームの場合に、例えば曲げ公差によって生じうる、平行な平面に配置されていない取付け面によって刺激を受けうる。これは、誤差機能をまねくが、この誤差機能は、平坦なリードフレームの場合には、緩和されている。
【００１８】
更に、割れ目または側方の切欠部をリードフレーム中に設けることは、好ましい。この割れ目または切欠部は、プラスチック圧縮成形材料によって充填されており、それによってプラスチック圧縮成形材料中でのリードフレームの機械的に安定な固定が生じる。
【００１９】
特に好ましい実施態様の場合、構造素子は、取付け面に対して平行な覆い面を有する。これは、所謂ピックアンドプレイス試験（Pick & Place-Verfahren）の場合に、有利に自動備え付け装置との関連で構造素子の使用を可能にする。この場合、構造素子は、１つの面上に吸い込みアームによって吸い込まれ、設けられた備え付け場所に輸送され、そこに取り付けられる。これは、一般に平行で平らな吸い込み面および取付け面を必要とする。
【００２０】
本発明の好ましい後形成は、構造素子が湾曲された表面によって放出方向に制限されているように覆いを形成させることにある。それによって、この覆いは、同時に光学的素子、例えばレンズの機能を満たす。湾曲部および湾曲方向に応じて、ピント調節ならびに放出特性の拡張を達成させることができる。
【００２１】
変換剤を放射線放出チップから発生されるビームに一致させることに応じて、本発明は、白色光源または有色光源として適しており、この場合配色および色の飽和は、適当な変換剤を使用した際に幅広い範囲で自由に確定されうる。有色光源の場合には、白色光の或る程度の割合によって、飽和されていない発光色の光学的印象を惹起させることができる。
【００２２】
しかし、本発明は、可視の光スペクトル範囲に限定されるものではない。放射線放出チップおよび／または変換素子は、同様に放射線放出のために紫外域内または赤外域内に設けられていてよい。それによって、例えば混合”色”の赤外線または紫外線、即ち２つ以上のスペクトル成分を有する赤外線または紫外線を発生させることができる。
【００２３】
構造素子は、その成形に関連して有利に凹所の形成および２つの異なる材料の使用を省略しており、その代わりに唯一の透明の成形材料の使用が設けられており、この場合この成形材料は、場合によっては最初に変換剤と混合され、次にリードフレームの周囲に形成され、有利に噴射される。それによって、硬化された成形材料は、同時に構造部材ケーシングおよび透明変換剤マトリックスとして使用される。それによって、一方で製造法は、著しく簡易化される。それというのも、唯一の成形処理、殊に射出成形処理でケーシングは形成される。同時に、成形材料は、変換剤のためのマトリックスとして使用することができる。
【００２４】
更に、改善された安定性の性質を有する構造素子が製造される。それというのも、さらに異なる熱膨張係数を有することができる、包囲する２つの材料間、例えばケーシング基体と注型材料との間の付着力の問題は、もはや起こらないからである。
【００２５】
狭い範囲内での配色の再現可能で意図的な調整は、変換剤の沈殿が貯蔵および加工の際に殊に迅速な硬化過程によって十分に排除されることによって達成される。変換剤の品質は、樹脂の後処理、混合および計量供給の際によりいっそう簡単な計量供給可能性を有する簡単な処理過程によって上昇される。
【００２６】
ケーシング形および変換剤マトリックスのためのなお唯一の材料のみを使用することによって、さらに小型化のための遊び空間が生じる。この付加的な小型化の潜在性は、可動性の電子的な製品系中で前記構造素子を、例えば白色光源として使用するために利用されることができる。他の形状自由度または純粋な側方光の結合可能性を有する特殊な内蔵の立場で側方光を増幅して利用することによって高められた光収量は、機能性を拡大する。
【００２７】
プラスチック圧縮成形材料は、出発材料として商業的に得ることができる圧縮成形材料であることができ、例えば本質的にエポキシクレゾールノボラックまたは常用のエポキシ樹脂系と無水物系または常用のフェノール硬化剤系とからなる。
【００２８】
プラスチック圧縮成形材料中に分散された変換剤は、一般式Ａ３Ｂ５Ｘ１２：Ｍを有する発光物質を含有する無機発光物質顔料粉末であることができる。殊に、発光物質顔料としては、Ｃｅドープされたガーネットの群からの粒子を使用することができ、この場合には、殊にＣｅドープされたイットリウムアルミニウムガーネット（Ｙ３Ａｌ５Ｏ１２：Ｃｅ）を挙げることができる。更に、可能な発光物質は、相応して短波長の範囲内で励起可能な金属中心を有する、硫化物およびオキシ硫化物を基礎とするホスト格子、アルミン酸塩、ホウ酸塩等である。また、金属有機発光物質系は、使用可能である。この場合、発光物質顔料は、多数の異なる発光物質を含有していてもよく、変換剤は、多数の異なる発光物質顔料を含有していてもよい。
【００２９】
発光物質は、同様に可溶性の有機染料および難溶性の有機染料ならびに発光物質混合物によって形成されていてよい。
【００３０】
更に、変換剤とプラスチック圧縮成形材料との付着能を改善するために、特に前乾燥された変換剤には、付着助剤を有利に液状形で混和することができる。殊に、無機発光物質顔料を使用する場合には、付着助剤として３−グリシドオキシプロピルトリメトキシシランまたはトリアルコキシシランを基礎とする他の誘導体を使用することができる。
【００３１】
発光物質表面を変性するために、カルボン酸基、カルボン酸エステル基、エーテル基およびアルコール基を有する一官能性極性薬剤および多官能性極性薬剤、例えばジエチレングリコールモノメチルエーテルを使用することができる。それによって、高エネルギー性の発光物質表面の湿潤可能性、ひいては成形材料を用いての認容性および分散は、改善される。
【００３２】
更に、プラスチック圧縮成形材料には、変換剤との混和前に離型剤または分離剤を添加することができる。この種の離型剤は、注型金型からの硬化された成形材料の取出しを簡易化する。この種の離型剤としては、ワックスを基礎とする固体の離型剤または長鎖状カルボン酸を有する金属石鹸、殊にステアリン酸塩を使用することができる。
【００３３】
他の充填剤としては、例えば成形材料の屈折率を上昇させることができる無機充填剤を添加することができ、それによって構造素子の光収量は、高めることができる。この種の充填剤として、例えばＴｉＯ２、ＺｒＯ２、α−Ａｌ２Ｏ３または別の金属酸化物を使用することができる。
【００３４】
本発明の好ましい実施態様の場合、成形材料には、充填剤としてガラス粒子、所謂ガラス充填剤が添加されている。それによって、成形材料のガラス転移温度ＴＧは、上昇される。成形材料のガラス転移温度は、構造素子に許容される温度範囲を制限する。それというのも、ガラス転移温度の超過は、成形材料の流動、引続き放射線放出チップならびにそれに取り付けられた線材結合部上での応力および欠陥をまねきうる。成形材料へのガラス粒子の添加は、有利に構造素子に対して許容される温度範囲を上昇させる。更に、構造素子は、より高い運転電流で運転されることができ、多量の放射線を発生させることができる。もう１つの利点は、成形材料の熱膨張係数を減少させることにあり、この熱膨張係数は、それによってよりいっそう良好にリードフレームの熱膨張係数に適合されており、したがって構造素子の温度安定性は、さらに高められる。
【００３５】
更に、ガラス粒子の添加によって、成形材料の屈折率は高められ、したがって放射線放出チップと成形材料との間の屈折率の飛躍は、僅かになり、有利に放射線結合は、大きくなる。
【００３６】
最後に、ガラス粒子を添加することによって成形材料の水吸収は、減少される。これは、有利に構造素子の改善された熱負荷可能性を生じる。殊に、損傷の危険または構造素子の破裂は、ロウ付けの際に高すぎる含水量（所謂ポップコーン効果）に基づいて有利に減少される。
【００３７】
ガラス粒子の平均粒径は、有利に１００μｍ未満、特に有利に５０μｍ未満である。それによって、なかんずく射出成形用金型のしばしば狭い供給通路の閉塞の危険は、減少される。
【００３８】
成形材料に対するガラス粒子の含量は、９０質量％以上であることができ、有利には、１０質量％〜５０質量％の間にある。この最後に記載された１０質量％〜５０質量％の範囲内で成形材料は、高い透明度ならびに高いガラス転移温度を示す。
【００３９】
好ましくは、変換剤および場合によっては他の充填剤は、これら変換剤および場合による他の充填剤を最初に荒く混合し、次にこの混合物をミル中で粉砕し、それによって極めて微細の均質な粉末を取得することにより、混和される。
【００４０】
従って、混和された成形材料は、次の成分（質量％で）を含有することができる：
ａ）プラスチック圧縮成形材料６０％以上、
ｂ）変換剤０％を上廻り、４０％以下、
ｃ）付着助剤０％以上、３％以下、
ｄ）離型剤０％以上、２％以下、
ｅ）表面変性剤０％以上、５％以下、
ｆ）酸化安定剤０％以上、５％以下（例えば、亜リン酸塩を基礎とするまたは立体障害フェノールを基礎とする）、
ｇ）ＵＶ光安定剤０％以上、２％以下、
ｈ）ガラス粒子０％以上、８０％以下。
【００４１】
更に、本発明の特徴、利点および有効性は、以下に４つの実施例につき図１〜４に関連して詳説されている。
【００４２】
同じ要素または同じ作用の要素は、図中で同一の符号を有する。
【００４３】
図１において、本発明による構造素子の１つの実施例は、リードフレーム１０の長手軸に沿っての断面図で示されている。
【００４４】
元来一体型の関連するリードフレーム１０中には、２個のリードフレーム接続部１１、１２が形成されており、このリードフレーム接続部は、自体公知の方法で最初はなお狭い結合ウェブによって一体にされているが、しかし、製造法の経過中にこの結合ウェブの分離によって互いに分離されている。
【００４５】
リードフレーム接続部１２の内側端部区間上で完成処理された半導体−ＬＥＤ１は、導電性結合剤、例えば導電性銀または類似物で接着されているかまたはロウ付けされており、したがって半導体−ＬＥＤ１のｎ側またはｐ側は、リードフレーム接続部１２と結合されている。対向するｐ−導電性接触側またはｎ−導電性接触側は、結合線２によって別のリードフレーム接続部１１の端部区間と結合されている。
【００４６】
構造素子は、プラスチック圧縮成形材料３によって包囲されており、このプラスチック圧縮成形材料中には、有利に変換剤４が発光物質粒子の形で導入されていてよい。これは、以下になお正確に記載される。
【００４７】
取付け面は、示された構造素子の場合に切断平面に対して平行に存在する。リードフレーム１０は、十分に平らに形成されており、取付け面に対して近似的に垂直に立ち、したがって第２の所定の角度は、完成公差約９０゜の範囲内にある。
【００４８】
この形状は、例えば付加的な湾曲部なしの薄板または箔からの打ち抜きによってリードフレームの安価な完成ならびに構造素子の極めて僅かな場所の必要性を可能にする。放出は、主にリードフレーム１０に対して垂直に行なわれ、したがって主要放出方向７は、近似的に取付け面に対して平行であり、第１の所定の角度は、完成公差０゜の範囲内にある。
【００４９】
図２には、本発明による構造素子の他の実施例の略示断面図が示されている。切断平面は、同様にリードフレーム１０の長手軸に沿って延び、図１で選択された切断平面に対して垂直に方向を定めている。
【００５０】
この場合、リードフレーム１０は、側方の切欠部５を有する。この切欠部５は、被覆するプラスチック圧縮成形材料で充填されており、したがってそれによってリードフレーム１０と覆いとの一種の噛み合いが生じ、この噛み合いは、覆い内でのリードフレームの機械的に安定な固定を保証する。この目的のために、破断部がリードフレーム１０中に形成されていてもよい（図示されていない）。
【００５１】
リードフレーム接続部１１、１２は、取付け面６によって確定された取付け平面１３の主要延在方向に構造素子の覆いから突出し、覆いから離れて取付け平面１３の方向に延在している。取付け平面１３とリードフレーム接続部１１、１２との間には、小さな間隙が形成されており、この間隙は、接触の際に、例えばロウ付け接触部によって橋かけされている。好ましくは、こうして構造素子の被覆は、専ら取付け面６によって確定され、それによってリードフレーム１０と覆いとの間の機械的応力は回避される。更に、リードフレーム接続部１１、１２と取付け平面１３とを少し離すことによって、例えば完成公差のために成形材料での封入の際に取付け平面１３から突出するリードフレーム接続部１１、１２がリードフレーム接続部１１、１２の湾曲または取付けの際の構造素子の傾斜をまねくという危険が少なくなる。
【００５２】
図３には、担体８上、例えばボード上の本発明による構造素子のもう１つの実施例が斜視図で示されている。照射は、本質的に担体主要面と平行に行なわれ、この担体主要面上には、取付け面６を有する構造素子が載置されている。リードフレーム接続部の側で構造素子は、互いに傾斜した傾斜面９ａ、９ｂによって制限されており、この傾斜面は、所謂離型傾斜面として製造の際に構造素子体からの成形用金型の分離を簡易化する。
【００５３】
構造素子は、照射方向７に湾曲された面、図示された場合には部分円筒形の面によって制限されており、この場合円筒体の軸線は、近似的にリードフレームの長手軸線に対して平行に配置されている。また、湾曲された表面は、球表面の一部分として球面状に形成されていてもよいし、非球面状に形成されていてもよい。更に、凸面状に湾曲した面も可能であるし、凹面状に湾曲した面も可能である。
【００５４】
レンズの作用、ひいては放出されるビームの集束は、前記の形状付与によって達成される。
【００５５】
半導体−ＬＥＤ１は、実施例の場合に紫外スペクトル領域または青色スペクトル領域内にある放射スペクトルを有する。混色光または白色光を発生させるためには、紫外スペクトル領域または青色スペクトル領域内での半導体−ＬＥＤの放出が特に好ましい。それというのも、長波長への変換は、一般に本質的に短波長への変換よりも本質的に効率的であるからである。紫外スペクトル領域または青色スペクトル領域は、可視領域の短波長の端部にあるので、そこから適当な変換剤を用いて可視波長の大部分への効率的な変換が可能である。
【００５６】
特に、半導体−ＬＥＤ１は、ＧａＮ、ＩｎＧａＮ、ＡｌＧａＮまたはＡｌＩｎＧａＮを基礎にして形成されている。しかし、この半導体−ＬＥＤ１は、選択的に材料系ＺｎＳ／ＺｎＳｅまたはこのスペクトル範囲に適した別の材料系を基礎にしてもよい。
【００５７】
図４に示された、本発明による構造素子の実施例は、これまでに記載された実施例とは異なり、取付け面６に対して垂直方向に配置された主要放出方向７で記載されている。この場合、第１の所定の角度は、約９０゜である。リードフレーム１０は、２つのＳ字形の湾曲物を有し、この場合リードフレーム接続部は、側方に成形材料３から突出し、リードフレーム接続部の接続面は、取付け面６によって確定された取付け平面１３内にある。即ち、この場合第２の所定の角度は、０゜である。
【００５８】
２つの部分からなるリードフレーム１０の一方の部分の上には、放射線放出チップ１が半導体−ＬＥＤの形で固定、例えばロウ付けされているかまたは導電的に接着されている。リードフレームの他方の部分には、線結合が導かれている。リードフレーム１０および半導体−ＬＥＤは、別の実施例の場合と同様に変換剤を有する放射線透過性の成形材料によって被覆されている。
【００５９】
本発明による製造方法の１つの実施例の場合には、半導体−ＬＥＤ１の施与および接触の後に、適当な射出成形装置中で透明のプラスチック圧縮成形材料３がリードフレーム接続部１１、１２上に噴射される。
【００６０】
好ましくは、半導体−ＬＥＤを有するリードフレームは、プラスチック圧縮成形材料を用いての射出成形法またはプラスチック射出成形法により変形される。そのために、リードフレーム１０の部分領域は、予め取り付けられた半導体−ＬＥＤ１と一緒に射出成形金型内に導入され、プラスチック圧縮成形材料３は、液化され、射出成形金型内に噴入される。この場合、リードフレーム１０を再噴射前に予熱することは、好ましい。
【００６１】
また、この方法の１つの変法の場合には、多数のリードフレームおよびそれぞれその上に取り付けられた放射線放出チップは、関連する覆い中に封入されてもよく、次に例えば破断、鋸引き、レーザー分離法によってかまたは水噴流を用いて個々の構造素子に切り分けられてもよい。
【００６２】
このプラスチック圧縮成形材料３中には、変換剤４として発光物質粒子が埋設されており、この場合この発光物質粒子は、半導体−ＬＥＤ１から放出される光ビームの少なくとも部分的な波長変換を惹起する発光物質からなる。多色光または白色光の光印象を惹起する、前記の波長変換によって放射スペクトルは、発生される。
【００６３】
リードフレーム１０の前完成およびプラスチック圧縮成形材料３、発光物質粒子４および場合により他の充填剤からなる成形材料による再噴射は、リードフレーム区間１１および１２が水平方向に成形材料から惹起される程度に行なわれる。
【００６４】
完成構造部材は、取付け面上に垂直に立つ、リードフレーム接続部１１および１２の接続面と一緒にボード上にロウ付けされる。それによって、ＳＭＴ−（Surface Mounting Technology）取付けに適した構造素子が製造される。
【００６５】
プラスチック圧縮成形材料３、発光物質粒子４および場合によっては他の充填剤によって形成された成形在庁の製造は、次に正確に記載される。
【００６６】
プラスチック圧縮成形材料のための出発物質としては、市販のエポキシクレゾールノボラックとフェノール樹脂と前反応された貯蔵安定性および放射線安定性の透明の圧縮成形材料を使用することができ、この場合この圧縮成形材料の全塩素含量は、１５００ｐｐｍ未満である。有利に、この圧縮成形材料は、内部離型剤または内部分離剤を含有し、この内部離型剤または内部分離剤によって、射出成形金型からの硬化された成形材料の取出しが簡易化される。しかし、この種の内部離型剤の存在は、強制的に必要なわけではない。従って、例えば次の商業的に得ることができる、Ｎｉｔｔｏ社およびＳｕｍｉｔｏｍｏ社の圧縮成形材料を使用することができる：
Ｎｉｔｔｏ  ＮＴ−６００（内部離型剤なし）
Ｎｉｔｔｏ  ＮＴ−３００Ｈ−１０．０００（内部離型剤を有する）
Ｎｉｔｔｏ  ＮＴ．３００Ｓ−１０．０００（内部離型剤を有する）
Ｎｉｔｔｏ  ＮＴ  ３６０−  １０．０００（内部離型剤を有する）
Ｓｕｍｉｔｏｍｏ  ＥＭＥ  ７００Ｌ（内部離型剤なし）
これらの圧縮成形材料を標準的にロッド形またはペレット形で供給する。
【００６７】
ロッド形またはペレット形の圧縮成形材料の使用により、粉末状で存在する圧縮成形材料と比較して計量供給は簡易化され、計量供給の精度は高められる。しかし、勿論、本発明の場合には、粉末としてかまたは別の変形で存在する圧縮成形材料を使用することができる。また、十分に粉末として存在する圧縮成形材料を、最初に正確な計量供給のためにロッド形またはペレット形にもたらし、次に後加工することができる。
【００６８】
変換剤として、既に記載された刊行物ＷＯ  ９７／５０１３２およびＷＯ  ９８／１２７５７に記載されている全ての発光物質を含むことができる。一般式Ａ３Ｂ５Ｘ１２：Ｍを有する発光物質を有する無機発光物質顔料粉末を使用することができる。これは、例えば希土類、殊にＣｅでドープされたガーネットである。
【００６９】
式Ａ'３Ｂ'５Ｏ１２：Ｍ'を満たす化合物は（通常の製造条件および運転条件下で不安定でない限り）、有効な発光物質であることが証明された。その中で、Ａ'は、Ｙ、Ｌｕ、Ｓｃ、Ｌａ、Ｇｄ、ＴｂおよびＳｍの群の少なくとも１つの元素を表わし、Ｂ'は、Ａｌ、ＧａおよびＩｎの群の少なくとも１つの元素を表わし、Ｍ'は、ＣｅおよびＰｒ、有利にＣｅの群の少なくとも１つの元素を表わす。化合物ＹＡＧ：Ｃｅ（Ｙ３Ａｌ５Ｏ１２：Ｃｅ）、ＴＡＧ：Ｃｅ（Ｔｂ３Ａｌ５Ｏ１２：Ｃｅ）、ＴｂＹＡＧ：Ｃｅ（（ＴｂｘＹ１−ｘ）３Ａｌ５Ｏ１２：Ｃｅ、０≦ｘ≦１）、ＧｄＹＡＧ：Ｃｅ（（ＧｄｘＹ１−ｘ）３Ａｌ５Ｏ１２：Ｃｅ３＋、０≦ｘ≦１）およびＧｄＴｂＹＡＧ：Ｃｅ（（ＧｄｘＴｂｙＹ１−ｘ−ｙ）３Ａｌ５Ｏ１２：Ｃｅ３、０≦ｘ≦１、０≦ｙ≦１）ならびにこれらを基礎とする混合物は、特に有効な発光物質であることが証明された。この場合、Ａｌは、少なくとも部分的にＧａまたはＩｎによって置換されていてもよい。記載された発光物質は、実施例として理解すべきであり、一般式Ａ３Ｂ５Ｘ１２：Ｍによって限定されるものではないことを理解すべきである。
【００７０】
更に、化合物ＳｒＳ：Ｃｅ３＋、Ｎａ、ＳｒＳ：Ｃｅ３＋、Ｃｌ、ＳｒＳ：ＣｅＣｌ３、ＣａＳ：Ｃｅ３＋およびＳｒＳｅ：Ｃｅ３＋は、発光物質として適当である。更に、相応して短波長の範囲内で励起可能な金属中心または金属有機発光物質系を有する、硫化物およびオキシ硫化物を基礎とするホスト格子ならびにアルミン酸塩、ホウ酸塩、アルカリ土類金属硫化物、チオ没食子酸塩、またはオルトケイ酸塩等を使用することもできる。更に、可溶性の有機染料および難溶性の有機染料ならびに発光物質混合物を使用することができる。
【００７１】
発光物質粒子の粒径に関連して、平均粒子直径は、２μｍ〜２０μｍ、有利に約４μｍ〜１０μｍ、特に有利に５μｍ〜６μｍである。変換特性は、発光物質粉末からダスト含分、即ち２μｍ未満、有利に１μｍ未満の粒子直径を有する粒子を除去することによってさらに改善させることができる。粒子直径が小さくなるにつれて、粒子上へのビームの散乱は、増加し、変換効率は、減少し、したがって比較的僅かな粒子直径を有する発光物質粒子の分離は、好ましい。
【００７２】
即ち、例えば粒径ｄ５０が本質的に５μｍ未満で生じる発光物質を粉砕することにより、１μｍ未満の粒径を有する粒子に対して３０％までの百分率がもたらされる試験が示された。１μｍ未満の大きさを有する粒子は、包囲するマトリックス、例えばプラスチックマトリックスに対する屈折率の差とは無関係に強い光散乱を生じ、したがってマトリックスの透過度および透明度を劣化させる。
【００７３】
シミュレーションの計算に従えば、純粋な透過率は、５００ｎｍの波長で４００μｍの厚さおよび３．５質量％の発光物質濃度を有する典型的なプラスチックマトリックスの場合に、２μｍの平均発光物質粒径で１μｍの粒径の場合よりも１０００倍程度大きく、粒径が増加すると、さらに著しく上昇する。よりいっそう短い波長については、１μｍおよびそれ以下の粒径がなお著しく作用する。
【００７４】
更に、発光物質顔料ＹＡＧ：Ｃｅからなる粒子は、特殊な変換効率を示す。この粒子を基礎とする変換剤は、Ｏｓｒａｍ社の製品名Ｌ１７５で公知である。この辺寒剤を用いて、圧縮成形材料との混和のための試験を実施し、この場合には、内部離型剤を有する型Ｎｉｔｔｏ  ＮＴ−３００  Ｈ１０．０００の圧縮成形材料が使用された。試験の準備のために、変換剤Ｌ１７５を２００℃で約８時間前乾燥させた。その後に、ジエチレングリコールモノメチルエーテルの商品名を有する表面変性剤を液状で前乾燥された変換剤に混和した（圧縮成形材料の質量に対して０．１質量％）。この混合物をガラス容器中で気密になるように密閉し、一晩中、放置した。加工直前に、変換剤を上記型の圧縮成形材料に混和した。圧縮成形材料は、予めミル（例えば、ボールミル）中で粉末状に粉砕して置いた。混合比は、変換剤／ＤＥＧＭＥ混合物２０質量％およびＮｉｔｔｏ  ＮＴ  ３００Ｈ−１０．０００  ８０質量％であった。この混合物を再攪拌することによって荒く混和した後、混合物を再びミル（例えば、ボールミル）中で十分に混合し、粉砕し、それによって極めて微細な粉末を製造した。
【００７５】
次に、この成形材料を用いて射出成形試験を型ＦＩＣＯ  Ｂｒｉｌｌｉａｎｔ  １００の装置で実施した。既に相応して前乾燥されたリードフレーム１０を再噴射前に１５０℃で予熱し、射出成形の際に次の機械パラメーターに調節した：
金型温度：１５０℃
噴射時間：２２．４秒
噴射圧力：７３〜８２バール（なかんずく調節された材料量に依存する）
硬化時間（curing time:１２０秒）
結果として、卓越した気泡不含性および引け巣不含性を示す、極めて均質に硬化された成形材料を達成することができた。一般に、極めて微細な粉末への圧縮成形材料の粉砕は、混和前に気泡不含性（Blasenfreiheit）および引け巣不含性（Lunkerfreiheit）に関連して粗大な粒子の残存質量粉末を使用する場合よりも良好な結果をもたらすことが確認された。
【００７６】
付加的に、なお例えばHuel AG社の製品名Ａ−１８７を有する付着助剤、例えば３−グリシドオキシプロピルトリメトキシシランが使用されてもよい。この付着助剤は、乾燥処理直後に発光物質に３質量％までの濃度で添加されることができ、一晩に亘って室温でこの発光物質と混合されることができる。
【００７７】
本発明による方法は、ＳＭＤ（surface mounted design（表面取付け設計））−構造形式の実施例により記載されているが、しかし、この場合には、同様に所謂ラジアルダイオード（Radialdiode）の際に実現させることができる。
【００７８】
勿論、記載された実施例についての本発明の説明により、本発明は、この実施例に制限されるものではない。殊に、実施例の個々の特徴は、記載された形とは別の形で組み合わせてもよい。同様に、記載された製造法は、表面に取り付け可能な構造素子、側方へ放出する構造素子または変換剤を含有する構造素子に制限されるものではない。
【図面の簡単な説明】
【００７９】
【図１】本発明による構造素子の第１の実施例を示す略示断面図。
【図２】本発明による構造素子の第２の実施例を示す略示断面図。
【図３】本発明による構造素子の第３の実施例を示す略示斜視図。
【図４】本発明による構造素子の第４の実施例を示す略示断面図。
【符号の説明】
【００８０】
１  半導体−ＬＥＤ、
２  結合線、
３  プラスチック圧縮成形材料、
４  変換剤、
５  切欠部、
６  取付け面、
７  主要放出方向、
８  担体、
９ａ、９ｂ  互いに傾斜した傾斜面
１０  リードフレーム
１１  リードフレーム接続部、
１２  リードフレーム接続部、
１３  取付け平面、
１４  平行の被覆面、
１５  主要照射方向７に湾曲した面
【国際公開パンフレット】
2004534405.tif 000003
2004534405.tif 000004
2004534405.tif 000005
2004534405.tif 000006
2004534405.tif 000007
2004534405.tif 000008
2004534405.tif 000009
2004534405.tif 000010
2004534405.tif 000011
2004534405.tif 000012
2004534405.tif 000013
2004534405.tif 000014
2004534405.tif 000015
2004534405.tif 000016
2004534405.tif 000017
2004534405.tif 000018
2004534405.tif 000019
2004534405.tif 000020
2004534405.tif 000021
2004534405.tif 000022
2004534405.tif 000023
2004534405.tif 000024
2004534405.tif 000025
2004534405.tif 000026
2004534405.tif 000027
2004534405.tif 000028
2004534405.tif 000029
2004534405.tif 000030
2004534405.tif 000031
2004534405.tif 000032
2004534405.tif 000033
2004534405.tif 000034
2004534405.tif 000035
2004534405.tif 000036
2004534405.tif 000037
【国際調査報告】
2004534405.tif 000038
2004534405.tif 000039
2004534405.tif 000040
2004534405.tif 000041
2004534405.tif 000042
2004534405.tif 000043